(57)【要約】【課題】  住所や名前やカード番号など他人に知られたくないプライバシーに関する情報が印刷されているダイレクトメール等を廃棄する際は、シュレッダー等で裁断する、或いは、プライバシー情報箇所を手で不規則に破く必要があった。これを解決した特開２００５−２３２３９２号は、リモネンの柑橘系のきつい臭いがあり、人により好き嫌いがあった。また、溶剤としてグリコール系溶剤を用いているので、溶剤の揮発によってインキ粘度が変化し、浸透印の多孔質印字体中で目詰まりすることがあった。【解決手段】  リシノール酸メチルと、着色剤と、前記リシノール酸メチルに可溶な樹脂と、酸化防止剤を配合してなる浸透印用油性インキ。前記浸透印用油性インキに、粘度調整剤として低級アルコールを更に配合した浸透印用油性インキ。【選択図】      なし【特許請求の範囲】
【請求項１】
リシノール酸メチルと、着色剤と、前記リシノール酸メチルに可溶な樹脂と、酸化防止剤を配合してなる浸透印用油性インキ。
【請求項２】
前記浸透印用油性インキに、粘度調整剤として低級アルコールを更に配合した浸透印用油性インキ。
【発明の詳細な説明】
【技術分野】
【０００１】
本発明は、連続気泡を有する多孔質印字体を用いる浸透印に使用され、ダイレクトメール等の印刷物に印刷されている住所や名前等の印刷文字を判読不可能にするための浸透印用油性インキに関する。
【背景技術】
【０００２】
ダイレクトメールや各種引き落としの明細書等には、住所や名前やカード番号など他人に知られたくないプライバシーに関する情報が印刷されている。
このようなダイレクトメール等を廃棄する際は、シュレッダー等で裁断する、或いは、プライバシー情報箇所を手で不規則に破く必要があった。
そこで、隠したいプライバシー情報箇所を容易かつ確実に消去隠蔽できる手段として、本出願人はリモネンを配合した油性インキを提案している。
【０００３】
【特許文献１】特開２００５−２３２３９２号公報
【発明の開示】
【発明が解決しようとする課題】
【０００４】
しかし、特開２００５−２３２３９２号発明の油性インキは、リモネンの柑橘系のきつい臭いがあり、人により好き嫌いがあった。また、溶剤としてグリコール系溶剤を用いているので、溶剤の揮発によってインキ粘度が変化し、浸透印の多孔質印字体中で目詰まりすることがあった。
【課題を解決するための手段】
【０００５】
リシノール酸メチルと、着色剤と、前記リシノール酸メチルに可溶な樹脂と、酸化防止剤を配合してなる浸透印用油性インキ。
前記浸透印用油性インキに、粘度調整剤として低級アルコールを更に配合した浸透印用油性インキ。
【発明の効果】
【０００６】
本発明インキを内蔵した浸透印を用いてダイレクトメールや各種引き落としの明細書等のプライバシー情報箇所に捺印すると、リシノール酸メチルが印刷トナー文字を固定している樹脂を溶解し、印刷文字の着色剤が紙面から剥離して、プライバシー情報箇所が確実に消去できた。
また、本発明インキの着色剤が、剥離した印刷文字の着色剤と混合するので、プライバシー情報箇所は判別不能となり、確実にプライバシーを守ることができた。
【発明を実施するための最良の形態】
【０００７】
以下、本発明を詳細に説明する。
本発明に用いる主溶剤としては、リシノール酸メチルを用いる。リシノール酸エチル、リシノール酸ブチル、ステアリン酸メチルなど、他の高級脂肪酸と低級アルコールとのエステルは、印刷トナー文字を固定している樹脂を溶解することができないので用いることができない。本発明インキに対するリシノール酸メチルの配合比はインキ組成中５０〜９９重量％、好ましくは７０〜９０重量％である。
また、使用状況や環境等に適合させるため、粘度調整剤としてメタノール、エタノール、ｎ−プロパノール、ｉ−プロパノール、ｎ−ブタノール、ｉ−ブタノールなどの低級アルコールを補助溶剤として更に配合することができる。低級アルコールを本発明インキに使用する際は、得られるインキが適当な粘度となるように上記の溶剤を単独または２種以上用いることができ、その配合比はインキ組成中１〜３０重量％程度であり、好ましくは５〜２０重量％である。
【０００８】
着色剤としては、特に制限されることなく従来公知の有機顔料及び無機顔料、従来公知の油溶性染料を特に制限されることなく使用することができる。
顔料としては、例えば、縮合アゾ系、フタロシアニン系、キナクリドン系、アンスラキノン系、ジオキサジン系、インジゴ・チオインジゴ系、ベリノン・ベリレン系、イソインドレノン系、アゾメチレンアゾ系、ジケトピロロピロール系などの有機顔料や、カーボンブラック、マイカ、チタン白、パール顔料、酸化鉄・アルミニウム粉・真鍮等金属顔料などの無機顔料を用いることができる。これらの顔料は通常、ニトロセルロース、エチルセルロース、塩化ビニル／酢酸ビニルコポリマー、ロジンエステルなどの公知の樹脂などに練り込んで加工顔料としておくと、溶剤と混合する際に容易に分散するので便利である。また、既に分散剤中に顔料を練り込んである市販の加工顔料として、ＭＩＣＲＯＬＩＴＨ Ｂｌａｃｋ Ｃ−Ａ、ＭＩＣＲＯＬＩＴＨ Ｓｃａｒｌｅｔ Ｒ−Ａ、ＭＩＣＲＯＬＩＴＨ Ｙｅｌｌｏｗ ２Ｒ−Ａ、ＭＩＣＲＯＬＩＴＨ Ｒｅｄ ４Ｃ−Ｋ、ＭＩＣＲＯＬＩＴＨ Ｂｌｕｅ ４Ｇ−Ｔ（以上、チバ・スペシャリティ・ケミカルズ株式会社製）などを用いてもよい。これらの顔料は色合いを勘案しながら単独又は混合して使用でき、インキ全量に対し１〜３０重量％の顔料分が使用できる。
染料としては、モノアゾ系、ジスアゾ系、金属錯塩型モノアゾ系、アントラキノン系、フタロシアニン系、トリアリルメタン系などを例示することができる。これらの油溶性染料は色合いを勘案しながら単独又は混合して使用でき、インキ全量に対し１〜３０重量％を使用することができる。
【０００９】
樹脂としては、前記溶剤に溶解する樹脂を選択し、インキ全量に対して１〜３０重量％の範囲にて使用できる。具体的にはアルキッド樹脂、マレイン酸樹脂、スチレンマレイン酸樹脂、ロジン樹脂、ロジンマレイン酸樹脂、エチルセルロース樹脂、ニトロセルロース樹脂、ポリビニルブチラール樹脂、塩化ビニル／酢酸ビニル共重合体等である。
【００１０】
酸化防止剤としては、ジブチルヒドロキシトルエン、ビスフェノール系化合物、クエン酸、ビタミンＣ、ビタミンＥから選ばれる１又は２以上の物質を配合することができ、インキ全量に対して０．０１〜１０重量％の範囲にて使用できる。
ビスフェノール系化合物としては、２，２’−メチレンビス（４−メチル−６−ｔ−ブチルフェノール）、２，２’−メチレンビス（４−エチル−６−ｔ−ブチルフェノール）、４，４’−チオビス（３−メチル−６−ｔ−ブチルフェノール）、４，４’−ブチリデンビス（３−メチル−６−ｔ−ブチルフェノール）などをあげることができる。
【００１１】
本発明では、他の各種物質を添加することもできる。例えば、顔料沈降防止剤・にじみ防止剤として沈降性硫酸バリウム、クレー、シリカ、ケイ酸アルミニウムなどの体質顔料や、顔料分散剤としてソルビタントリオレエート、ソルビタンモノステアレートなどを添加してもよい。
【００１２】
本発明を得るには、上記物質を適量選択して、撹拌機にて常温以上１００℃以下で約２時間混合分散して製造する。本発明では、粘度を自由に設定することができるが、特に、１００〜１０００ｍＰａ・ｓ（２５℃）に調整することが好ましい。この範囲以上では印影が乾燥するまでに時間がかかりすぎ、これ以下ではにじみを防止することが困難だからである。本発明の最も好ましい粘度の範囲は、２００〜２０００ｍＰａ・ｓ（２５℃）である。
以下、本発明を実施例を用いて説明するが、もちろん以下の実施例に限定されるものではない。
【実施例１】
【００１３】
リシノール酸メチル                                              ８５重量％
ＭＩＣＲＯＬＩＴＨ Ｂｌａｃｋ Ｃ−Ａ                            １２重量％
エチルセルロース                                                  ２重量％
ブチルヒドロキシアニソール                                    ０．５重量％
4,4’-ブチリデンビス(3-メチル-6-t-ブチルフェノール)           ０．５重量％
前記リシノール酸メチルを撹拌機に入れ、１００℃、５０００ｒｐｍを保ったまま他の物質を順に投入し、約２時間ほど撹拌した後、常温まで自然冷却し、９００ｍＰａ・ｓ（２５℃）の黒インキを得た。
当該インキを多孔質ゴム製の浸透印に充填し、ダイレクトメールの宛名部分に捺印したところ、印刷トナー文字が溶解する共に当該インキの黒色と混じり合って、文字が確実に消去隠蔽されて判読不可能となった。
【００１４】
（比較例１）
リシノール酸エチル                                              ８５重量％
ＭＩＣＲＯＬＩＴＨ Ｂｌａｃｋ Ｃ−Ａ                            １２重量％
エチルセルロース                                                  ２重量％
ブチルヒドロキシアニソール                                    ０．５重量％
4,4’-ブチリデンビス(3-メチル-6-t-ブチルフェノール)           ０．５重量％
前記リシノール酸エチルを撹拌機に入れ、１００℃、５０００ｒｐｍを保ったまま他の物質を順に投入し、約２時間ほど撹拌した後、常温まで自然冷却し、９００ｍＰａ・ｓ（２５℃）の黒インキを得た。
当該インキを多孔質ゴム製の浸透印に充填し、ダイレクトメールの宛名部分に捺印したところ、印刷トナー文字が溶解しないため、文字が判読可能であった。
【実施例２】
【００１５】
リシノール酸メチル                                              ８０重量％
エタノール                                                      １０重量％
ＭＩＣＲＯＬＩＴＨ Ｓｃａｒｌｅｔ Ｒ−Ａ                          ７重量％
ＭＩＣＲＯＬＩＴＨ Ｙｅｌｌｏｗ ２Ｒ−Ａ                          １重量％
エチルセルロース                                                  １重量％
ブチルヒドロキシアニソール                                    ０．５重量％
ビタミンＣ                                                    ０．５重量％
前記リシノール酸メチルを撹拌機に入れ、１００℃、５０００ｒｐｍを保ったまま他の物質を順に投入し、約２時間ほど撹拌した後、常温まで自然冷却し、９００ｍＰａ・ｓ（２５℃）の赤インキを得た。
当該インキを多孔質ゴム製の浸透印に充填し、ダイレクトメールの宛名部分に捺印したところ、印刷トナー文字が溶解する共に当該インキの黒色と混じり合って、文字が確実に消去隠蔽されて判読不可能となった。
【００１６】
（比較例２）
ステアリン酸メチル                                              ８０重量％
エタノール                                                      １０重量％
ＭＩＣＲＯＬＩＴＨ Ｓｃａｒｌｅｔ Ｒ−Ａ                          ７重量％
ＭＩＣＲＯＬＩＴＨ Ｙｅｌｌｏｗ ２Ｒ−Ａ                          １重量％
エチルセルロース                                                  １重量％
ブチルヒドロキシアニソール                                    ０．５重量％
ビタミンＣ                                                    ０．５重量％
前記ステアリン酸メチルを撹拌機に入れ、１００℃、５０００ｒｐｍを保ったまま他の物質を順に投入し、約２時間ほど撹拌した後、常温まで自然冷却し、９００ｍＰａ・ｓ（２５℃）の赤インキを得た。
当該インキを多孔質ゴム製の浸透印に充填し、ダイレクトメールの宛名部分に捺印したところ、印刷トナー文字が溶解しないため、文字が判読可能であった。